도 2 b 는 본 발명 에 따라 제조 된 음극 의 순환 전류 도면 을 도시 한 도면 이 다 . 상기 전극 을 결합제 로서 8 중량 % 의 소듐 카르복시메틸 셀룰로스 , 10 중량 % 의 전도성 첨가제 ( 전도성 카본 블랙 과 탄소 나노 섬유 의 혼합물 ) 및 전기 화학 적 활성 재료 로서 62 % 의 흑연 과 20 중량 % 의 실리콘 ( 평균 입자 크기 30 - 50 nm ) 을 포함 하 는 페이스트 로 제조 하 였 다 . 상기 페이스트 에서 건조 전극 재료 에 대한 물 의 비율 은 약 4 : 1 이 었 다 . 0 . 1 g 의 트리 에틸 시트 레이트 를 상기 페이스트 에 첨가 하 였 다 ( 전극 재료 의 건조 질량 을 기초 로 하 여 20 %). 상기 페이스 틀 처리 하 여 도 2 a 에 관해 똑같 은 변수 들 을 사용 하 여 전극 을 형성 하 였 다 . 건조 닥터 - 블레이드 두께 에 비해 , 캘린더 링 동안 의 수축 률 은 15 % 였 다 . 순환 전류 도 면용 으로 선택 된 전진 속도 는 30 μ V / s 였 다 .